여기 서 , 상기 정유 공정 - 유래 석유 계 연료유 유분 은 5 내지 20 중량 % 의 아스 팔 텐 의 함량 , 최대 7 중량 % 의 황 함량 ( ASTM D 4294 ) , 70 내지 1300 mm 2 / s 의 점도 ( ASTM D 445 ) , 적어도 30 ℃ 의 인화점 ( ASTM D 92 ) , 그리고 최대 30 ℃ 의 유동점 ( ASTM D 97 ) 을 갖 는 폐 윤활유 를 이용 하 여 블 렌 드 형태 의 연료유 를 제조 하 는 방법 이 제공 된다 .